(57)【特許請求の範囲】
【請求項１】
活性炭（４）及びゼオライト（２）を含んで成る組成物（１）において、前記ゼオライト（２）が、０．１から１．２質量％の鉄イオンを含有し、ゼオライト（２）の活性炭（４）に対する質量比が５から３５％であることを特徴とする、換気、加熱及び空調システム用エアフィルタで使用するための組成物（１）。
【請求項２】
鉄イオンが、第一鉄又は第二鉄イオンである請求項１に記載の組成物（１）。
【請求項３】
鉄イオンが、前記ゼオライト（２）の内部に保持されている請求項１又は２に記載の組成物（１）。
【請求項４】
ゼオライト（２）が、ＺＳＭ−５結晶構造を有している請求項１から３までのいずれか１項に記載の組成物（１）。
【請求項５】
ゼオライト（２）のＳｉＯ２／Ａｌ２Ｏ３モル比が、６０から２０である請求項１から４までのいずれか１項に記載の組成物（１）。
【請求項６】
ゼオライト（２）のＳｉＯ２／Ａｌ２Ｏ３モル比が、５０から３０である請求項１から５までのいずれか１項に記載の組成物（１）。
【請求項７】
ゼオライト（２）のＳｉＯ２／Ａｌ２Ｏ３モル比が、４０である請求項１から６までのいずれか１項に記載の組成物（１）。
【請求項８】
ゼオライト（２）が疎水性である請求項１から７までのいずれか１項に記載の組成物（１）。
【請求項９】
ゼオライト（２）の活性炭（４）に対する質量比が１０から２０％である請求項１から８までのいずれか１項に記載の組成物（１）。
【請求項１０】
ゼオライト（２）の活性炭（４）に対する質量比が１５％である請求項１から９までのいずれか１項に記載の組成物（１）。
【請求項１１】
活性炭（４）は、Ｂ．Ｅ．Ｔ．表面積が１００４ｍ２／ｇ、細孔容積が０．３５６ｃｍ３／ｇ、全孔容積が０．４２２ｃｍ３／ｇ、及び平均孔直径が４．６Åである請求項１から１０までのいずれか１項に記載の組成物（１）。
【請求項１２】
活性炭（４）は、Ｂ．Ｅ．Ｔ．表面積が９６０ｍ２／ｇ、細孔容積が０．３４４ｃｍ３／ｇ、全孔容積が０．４０４ｃｍ３／ｇ、及び平均孔直径が５．０Åである請求項１から１０までのいずれか１項に記載の組成物（１）。
【請求項１３】
活性炭は、９６９ｍ２／ｇのＢ．Ｅ．Ｔ．表面積、０．３２７ｃｍ３／ｇの細孔容積、０．３４６ｃｍ３／ｇの全孔容積、及び６．８Åの平均孔直径を有する請求項１から１０までのいずれか１項に記載の組成物（１）。
【請求項１４】
活性炭は、物理的性質の異なった活性炭の混合物である請求項１から１３までのいずれか１項に記載の組成物（１）。
【請求項１５】
請求項１から１４までのいずれか１項に記載の組成物（１）を含んで成る、換気、加熱及び空調システム用エアフィルタ（１２）。
【請求項１６】
ゼオライト及び活性炭が、単一層中に含まれている請求項１５に記載のエアフィルタ。
【発明の詳細な説明】
【技術分野】
【０００１】
本発明は、自動車の換気、加熱及び空調システム用のエアフィルタで使用される、活性炭、ゼオライト及び鉄イオンを有する組成物に関する。本発明は、更にこのような組成物を有するエアフィルタに関する。
【背景技術】
【０００２】
客室のフィルタは、粒状及びガス状の汚染物の両者を濾過する。今日では、２種類のフィルタが市販されている。第１は、０．１から１０μｍあるいはそれ以上の空気中の粒子を濾過することのみを意図する粒子フィルタである。第２は、粒子を濾過するだけでなく、客室の外から、あるいは換気、加熱及び／又は空調システム用の空気導入用フラップが再循環用にセットされて、客室自体から生じるガスや臭いも濾過する２種類の機能を有する複合フィルタである。
【０００３】
今日、複合フィルタは、空気中のガスや臭いを精製する活性炭（種々の組立て法で、この活性炭層を挟み込んだ不織布層）を使用する。使用する活性炭は、４種類のテストガスである、トルエン、t−ブタン、二酸化窒素及び二酸化硫黄を保持する親和性を考慮して一般に選択される。これらのテストは、主に、ＩＳＯ―１１  １５５  パート２に従って行われる。この標準は、高濃度の前記４種のガスを使用する方法を記述している。濾過性能は、１回に１種類のガスについて行い、混合物は使用しない。
【０００４】
この標準法を使用して得られるテスト結果は、使用した活性炭と、フィルタの全性能を評価するために使用した汚染物との間の異なった親和性を示す。従って、標準テストガス又は他のガスである幾つかの汚染物は、従来使用されている炭素により、部分的に阻止されるのみである。更に、活性炭が劣化するにつれ、つまり汚染物を吸着するにつれ、活性炭のサイトが占有され、性能が落ちる。この劣化は、炭素やテストガスに依っても変化し、更に炭素が曝される湿度や温度条件に依っても変化する。
【０００５】
エアフィルタの濾過性能改善のため、活性炭とゼオライトの両者を使用することが提案されている。確かに、幾つかのゼオライトは、アルデヒドのようなガス状汚染物に対して良好な濾過親和性を有している。このような使用例は、特許文献１に記載されている。Ｓｉ／Ａｌ比が３０から１９０、好ましくは５５から９０である、結晶構造ＺＳＭ−５を有するゼオライト（ペンタシルとしても知られる）を使用することが特許文献１に記載されている。使用されているゼオライトは、アルデヒドとの親和性改良のため、４級アンモニウム（ＮＨ4+）を有している。
【０００６】
他の公知文献も、濾過問題の解決にゼオライトの使用を検討している。つまり特許文献２は、ＶＯＣｓ、一酸化炭素、二酸化炭素を一括濾過するため及び脱湿のために、炭素及びリチウムをゼオライトと混合して使用することを提案している。しかし、特許文献２では、ゼオライトの機能は脱湿のみで、ＶＯＣｓ（揮発性有機化合物、アルデヒドを含むグループ）を吸着する機能は有さず、炭素がこの機能を行う。
【先行技術文献】
【特許文献】
【０００７】
【特許文献１】欧州特許第１１２１９７８号公報
【特許文献２】米国特許公開第２００５０７５２３８号公報
【発明の概要】
【発明が解決しようとする課題】
【０００８】
本出願人は、粒子状汚染物及びガス状汚染物の濾過を改良することを検討した。特に本出願人は、多数のガス状汚染物を濾過でき、かつこれを満足できる寿命で達成でき、かつ構成成分の固有の濾過性能を劣化させない、組成物を得ることを検討した。
【０００９】
このために、テスト温度及び湿度を追跡しながら、前述のＩＳＯ標準に従って、活性炭と新規吸着物質を評価し、かつ一連の低濃度の汚染物の混合物を使用する新規方法に従って評価する研究を行った。この研究は、汚染領域で使用される現実の条件のシミュレーションを可能にする。この研究により、新規炭素の性能が評価できたが、汚染物に対するゼオライトの特定の親和性の選択も可能にした。
【課題を解決するための手段】
【００１０】
本発明によれば、活性炭及びゼオライトを含んで成る組成物において、前記ゼオライトが、０．１から１．２質量％の鉄イオンを含有し、ゼオライトの活性炭に対する質量比が５から３５％であることを特徴とする、換気、加熱及び空調システム用エアフィルタで使用するための組成物が提供される。
【００１１】
検討の結果、ゼオライト、イオン及び活性炭の特定の組み合わせが選択できた。この特定の組み合わせは、汚染ガスを濾過することに関して驚くべき効果を示した。前記組成物は、汚染ガスを濾過する際に相乗効果を生じさせる。実際、この組成物は、活性炭及びゼオライトの個別の結果の合計より良好な汚染ガスの濾過効果を生じさせる。
【００１２】
鉄イオンは、第一鉄又は第二鉄イオンであることが好ましい。
前記鉄イオンは、前記ゼオライトの内部に保持されていることが好ましい。
前記ゼオライトは、ＺＳＭ−５結晶構造を有していることが好ましい。
前記ゼオライトのＳｉＯ２／Ａｌ２Ｏ３モル比は、６０と２０の間であることが好ましい。
前記ゼオライトのＳｉＯ２／Ａｌ２Ｏ３モル比は、５０と３０の間であることが好ましい。
前記ゼオライトのＳｉＯ２／Ａｌ２Ｏ３モル比は、４０であることが好ましい。
前記ゼオライトは疎水性であることが好ましい。
前記ゼオライトの活性炭に対する質量比は１０から２０％であることが好ましい。
前記ゼオライトの活性炭に対する質量比は１５％であることが好ましい。
活性炭は、Ｂ．Ｅ．Ｔ．表面積が１００４ｍ２／ｇ、細孔容積が０．３５６ｃｍ３／ｇ、全孔容積が０．４２２ｃｍ３／ｇ、及び平均孔直径が４．６Åであることが好ましい。
活性炭は、Ｂ．Ｅ．Ｔ．表面積が９６０ｍ２／ｇ、細孔容積が０．３４４ｃｍ３／ｇ、全孔容積が０．４０４ｃｍ３／ｇ、及び平均孔直径が５．０Åであることが好ましい。
活性炭は、Ｂ．Ｅ．Ｔ．表面積が９６９ｍ２／ｇ、細孔容積が０．３２７ｃｍ３／ｇ、全孔容積が０．３４６ｃｍ３／ｇ、及び平均孔直径が６．８Åであることが好ましい。
活性炭は、異なった活性炭の混合物であることが好ましい。
【００１３】
本発明は、更に前記特徴のいずれか有する組成物を備える、換気、加熱及び空調システム用エアフィルタに関する。
ゼオライト及び活性炭は、単一層中に含まれていることが好ましい。
【００１４】
本発明の他の特徴、詳細及び利点は、添付図面を参照して行う非限定的な説明により、更に明らかになると思う。
【図面の簡単な説明】
【００１５】
【図１】ペンタシルユニットの図。
【図２】ゼオライトの図。
【図３】温度２２℃、湿度５０％におけるトルエンの漏出曲線。
【図４】温度２２℃、湿度５０％におけるｎ−ブタンの漏出曲線。
【図５】温度２２℃、湿度５０％における二酸化窒素の漏出曲線。
【図６】温度２２℃、湿度５０％におけるアセトアルデヒドの漏出曲線。
【図７】温度２２℃、湿度５０％における硫化水素の漏出曲線。
【図８】温度２２℃、湿度５０％における硫化水素の他の漏出曲線。
【図９】本発明の種々の組成物の吸着能を示す。
【図１０】０時間経過時における吸着性能のヒストグラムを示す。
【図１１】３０時間経過時における吸着性能のヒストグラムを示す。
【図１２】６０時間経過時における吸着性能のヒストグラムを示す。
【図１３】組成物を有するフィルタの図。
【図１４】第１変形例の断面図を示す。
【図１５】第２変形例の断面図を示す。
【発明を実施するための形態】
【００１６】
本発明の組成物１は、少なくとも２種類の吸着剤を含んで成る。前記組成物１は、第１の吸着剤であるゼオライト２と、第２の吸着剤である活性炭４を含んで成る。この組成物は、自動車車両の換気、加熱及び／又は空調システム内の汚染ガスを濾過するために使用される。より詳細には、この組成物は、自動車車両のエアフィルタ用に使用される。
【００１７】
ゼオライト２は、ＺＭＳ−５結晶構造を有する。このＺＭＳ−５構造（この構造はペンタシルとも称される）は酸素架橋により互いに結合された数個のペンタシルユニット６から構成される。ペンタシルユニット６は、８個の五角形環８から成っている。これらの環８の頂部はアルミニウム（Ａｌ）又は珪素（Ｓｉ）から構成される。酸素原子（Ｏ）が頂部同士を結合する。従って、ゼオライトＺＭＳ−５は、Ａｌ2Ｏ3分子とＳｉＯ2分子を有する。図１は、８個の環を有するペンタシルユニット６を示している。
【００１８】
ゼオライト２用の全てのペンタシルユニット６は、その中にイオンが収容されるケージ１０を形成する。本発明では、鉄イオン（以後、Ｆｅイオンと称する）がそこに収容される。Ｆｅイオンは、第一鉄イオン（Ｆｅ2+イオン）と第二鉄イオン（Ｆｅ3+イオン）の両者を意味する。図２は、ペンタシルユニットの結合による、ケージ１０の形成を図示している。ケージのサイズは、５．４から５．６Å（オングストローム）である。
【００１９】
本発明のゼオライト２は、疎水性ゼオライトである。更に、ゼオライト２のＳｉＯ2／Ａｌ2Ｏ3比は、２０から６０である。この比は、３０から５０であることが好ましい。本発明のゼオライト２は、ＳｉＯ2／Ａｌ2Ｏ3比が４０であるときに、最良の汚染ガス濾過テスト結果をもたらす。これらの結果は後述する。
【００２０】
前記ゼオライト２は、Ｆｅイオンを含有する。Ｆｅイオンとゼオライトの質量比は、０．１から１．２％である。好ましい質量比は、０．５％である。以降の記載では、「ゼオライト」という用語は、Ｆｅイオンを含有する結晶構造ＺＳＭ−５のゼオライトについて使用する。
【００２１】
前述の組成物１は、ゼオライト２粒子と活性炭４から形成される。組成物１の粒径は、３００から６００μｍである。具体的には、活性炭の粒径の分散モードは３００μｍであり、ゼオライトの粒径の分散モードは６００μｍである。換言すると、活性炭は一般に３００μｍの粒径を有し、ゼオライトは６００μｍの粒径を有する。前記ゼオライト及び活性炭の粒径値は、製造工程で、均一な混合と良好な成形を可能にするよう選択された。従って、ゼオライトと活性炭の混合を行う際には、より以上の圧力低下や困難さは生じない。
【００２２】
前記組成物１は、活性炭４を含有する。異なった２種類の活性炭をテストした。使用した第１の活性炭４ａは次の物理的性質を有する。Ｂ．Ｅ．Ｔ．表面積が１００４ｍ2／ｇ、細孔容積が０．３５６ｃｍ3／ｇ、全孔容積が０．４２２ｃｍ3／ｇ、及び平均孔直径が４．６Åである。使用した第２の活性炭４ｂは次の物理的性質を有する。Ｂ．Ｅ．Ｔ．表面積が９６０ｍ2／ｇ、細孔容積が０．３４４ｃｍ3／ｇ、全孔容積が０．４０４ｃｍ3／ｇ、及び平均孔直径が５．０Åである。
【００２３】
図３から７は、活性炭４単独、ゼオライト２単独及びゼオライトと活性炭４を含有する組成物の汚染ガスに対する漏出曲線を例示する表である。該漏出曲線は、選択された１又は２以上の吸着剤による汚染ガスの濾過効率を例示する。ｙ軸は、１又は２以上の吸着剤を含有するフィルタの下流側の汚染ガス濃度（Ｃｓ）とフィルタの上流側の汚染ガス濃度（Ｃｅ）間の比である。「下流」及び「上流」の用語は、フィルタを通りかつ汚染ガスを帯有する空気流の移動方向に応じて、拡大適用される。汚染ガスの濃度が増加するほど、１又は２以上の吸着剤による汚染ガスの吸着効率が低下する。これらの表に提示されたテスト結果は、低濃度混合物に対して行ったものである。
【００２４】
図３の汚染ガスはトルエンである。その濃度が０．３を超えないため、活性炭４はトルエンを良好に濾過する。ゼオライト単独は、Ｃｓ／Ｃｅ比ピークが１．２を超えるため、トルエン濾過に関しては明らかに不十分である。本発明の組成物は、活性炭４単独より効果的に濾過を行う。
【００２５】
図４の汚染ガスはｎ−ブタンである。この表は、ゼオライト２と活性炭４を組み合わせると、活性炭４単独又はゼオライト単独より、ｎ−ブタン濾過に対して、より効果的であることを示している。より具体的には、本発明の組成物は、活性炭４とゼオライト２の濾過が累積的になり、より良好な濾過を行う。従って、活性炭４とゼオライト２を組み合わせた相乗効果がある。
【００２６】
図５の汚染ガスは二酸化窒素（ＮＯ2）である。二酸化窒素濾過に対するゼオライト２単独の作用、又は活性炭４単独の作用は、本発明の組成物の作用より明らかに劣っている。二酸化窒素濾過の結果は、本発明の組成物には相乗効果があり、この組成物は、２種類の吸着剤を単に並置させたものでないことを示している。実際、組成物１は、二酸化窒素を含む空気流に吸着剤を露出後、６０時間でも、０．２未満のＣｓ／Ｃｅ比を有する。これに対し、ゼオライト２は０．８を超えるＣｓ／Ｃｅ比を、活性炭４は０．３を超えるＣｓ／Ｃｅ比を有している。
【００２７】
図６の汚染ガスはアセトアルデヒドである。組成物１は、活性炭４単独又はゼオライト２単独より良好にアセトアルデヒドを濾過する。ここで、組成物１は、０．７未満のＣｓ／Ｃｅ比を有する。これに対し、ゼオライト２は０．７のＣｓ／Ｃｅ比を有する。従って、ゼオライトと活性炭の混合物は、アセトアルデヒドに対するゼオライト自身の作用を改良する。
【００２８】
図７の汚染ガスは硫化硫黄（Ｈ2Ｓ）である。ゼオライト２と活性炭４の混合物は、ゼオライト単独又は活性炭４単独の濾過結果を単に並置させたものと比較して汚染ガス濾過に関する真の改良を示している。
【００２９】
図３から図７を参照すると、ゼオライトと活性炭を混合すると、種々の汚染ガスに対する濾過能力が大きく改善されると理解できる。換言すると、本発明の組成物は、フィルタ内でゼオライト層と活性炭層が物理的に離れているフィルタと比較して、汚染ガスの濾過効率を改良する。活性炭のみを使用しても汚染ガス（トルエン、ｎ−ブタン、ＮＯ2）を十分に除去する。ゼオライトは上記ガスに対する効果は活性炭よりかなり悪いが、アセトアルデヒド吸着に対して、更に具体的にはアセトアルデヒド及び硫化水素の吸着に対しては有利である。
【００３０】
従って、２種の吸着剤を混合すると、他の汚染物に対する同じ性能を維持しながら、特定の汚染物に対する吸着物質の効率を上昇させる。
【００３１】
従って、ゼオライトを添加しても、トルエン、ｎ−ブタン及びＮＯ2に対する同じ性能が維持される。アセトアルデヒドに対する性能は大きく改善される。前記混合物は、Ｈ2Ｓに対しても有効である。この解決法は、人間の健康を良好に保護し、快適さを維持し、更に不快な臭いを減少させる。
【００３２】
活性炭の性能を減少させず、かつゼオライト添加から利益を得るために、ゼオライトの割合は、５から３５質量％、好ましくは１０から２０質量％でなければならない。より好ましくは、ゼオライトの割合は１５質量％である。
【００３３】
図８は、ゼオライト２と第１の活性炭４ａを含有する第１組成物１ａと、ゼオライト２と第２の活性炭４ｂを含有する第２組成物１ｂに対する硫化水素（Ｈ２Ｓ）の漏出曲線を例示する。第１組成物１ａは、３０時間後にも硫化水素に対する良好な濾過結果を提供するが、第２組成物１ｂは更に効果的に濾過を行う。３０時間後には、前記第１組成物１ａは０．４未満のＣｓ／Ｃｅ比を有し、第２組成物１ｂは０．２未満のＣｓ／Ｃｅ比を有する。これらの結果から、前記組成物１用の各吸着剤の選択を、汚染ガスに対する説得力のある濾過結果は得られるように、意図的に行える。ＺＳＭ−５構造を有しかつＦｅイオンを含有するゼオライト２の選択以外にも、活性炭を選択すると、組成物１の吸着剤の更なる相乗効果を改良できる。実際に、図３から８を参照すると、ゼオライト２と第２の活性炭４ｂの混合物は、テストした全ての汚染ガスに対して、最良の濾過性能を有すると考えられる。にもかかわらず、ゼオライト２と第１活性炭４ａを含有する組成物１ａは、分離されたゼオライト２及び活性炭４より良好な性能を与える。従って、第１の組成物１ａも、ゼオライト単独及び活性炭単独と比較して相乗効果を有する。
【００３４】
図９から１２は、本発明の異なった組成物間の比較結果を例示している。第１組成物１ａは、第１の活性炭１ａ及びゼオライト２を含有し、ゼオライト２の第１の活性炭１ａに対する質量比は３３％である。第２組成物１ｂは、第２の活性炭１ｂ及びゼオライト２を含有し、ゼオライトの第２の活性炭２ａに対する質量比は３３％である。第３組成物１ｃは、第２の活性炭１ｂ及びゼオライト２を含有し、ゼオライトの第２の活性炭２ａに対する質量比は１５％である。
【００３５】
図９は、種々の汚染ガス用にテストした各組成物の吸着能を示している。第３の組成物１ｃは、特にアセトアルデヒド、硫化水素、二酸化窒素、ｎ−ブタン及びトルエンに対し、最良の吸着能を示している。
【００３６】
図１０から１２の濾過性能結果を与えるテストは、低濃度（自動車で使用される数十μｇ／ｍ3のオーダー）の成分を混合して行う。テストされる汚染ガスは、本発明の組成物を含有するフィルタを通過する。テストされた汚染ガスは、次の通りである。トルエン、ｎ−ブタン、二酸化窒素、アセトアルデヒド及び硫化水素。
【００３７】
図１０は、第３組成物１ｃは、０時間経過時、つまり空気流がエアフィルタを通過する際に、ゼオライト単独又は活性炭単独より良好な濾過を行うことを示している。実際、トルエンについて、第３組成物１ｃの濾過性能は８３で、ゼオライト２は６０で、活性炭４は８０である。ｎ−ブタン及び硫化水素についても同様である。二酸化窒素については、第３組成物１ｃと活性炭４の性能は同じであり（値は９２）、第３組成物１ｃの性能は明らかにゼオライト２より良好である。
【００３８】
図１１は、３０時間経過時の濾過性能を示している。第３組成物１ｃの性能は、トルエン、二酸化窒素及び硫化水素について、他の組成物１ａ、１ｂ及びゼオライト２単独及び活性炭４単独より良好である。アセトアルデヒドについて、第３組成物１ｃの濾過性能は、ゼオライト単独と等価である。
【００３９】
図１２は、６０時間経過時の濾過性能の結果を示し、第３組成物１ｃは、トルエン、ｎ−ブタン、二酸化窒素、アセトアルデヒド及び硫化水素について、他の組成物１ａ、１ｂ、ゼオライト単独及び活性炭単独の中で最良の結果を与えている。
【００４０】
本発明は、更に本発明の組成物を含有する換気、加熱及び／又は空調システム用エアフィルタに関する。図１３に例示したエアフィルタ１２は、組成物１が収容された濾過媒体１４を備える。この濾過媒体１４は、数回折り畳んだ不織布材料である。前述の通り、組成物１は、ゼオライト２と活性炭４の混合物で、この混合物は、ゼオライト２単独又は活性炭４単独で得られる濾過性能より良好な濾過性能を与える。ゼオライト２は、Ｆｅイオンを含有する。組成物１は、図１３に示すように、単一層で形成される。「単一層」とは、ゼオライトと活性炭は混合され、それらの間に、物理的な障害物が存在しないことであると理解される。エアフィルタの内部で、前記組成物は、全濾過媒体に亘って分布していても（図１４）、濾過媒体中にストライプ状に分布していても（図１５）良い。変形例として、前記組成物は、濾過媒体上に位置していても良い。
【００４１】
変形例として、前記組成物は、第３の吸着剤を含有できる。例えば、前記組成物は、ゼオライトと、異なった活性炭の混合物を含有する。従って、前記組成物は、３種類の吸着剤、つまりゼオライトと異なった２種類の活性炭を含有する。「異なった」とは、前記混合物を構成する活性炭が、違った物理的性質を有することを意味する。例えば、活性炭の混合物は、第１の活性炭４ａと第２の活性炭４ｂから構成される。下記特性を有する第３の活性炭４ｃも使用できる。この第３の活性炭４ｃは、０．３２７ｃｍ3／ｇの細孔容積、０．３４６ｃｍ3／ｇの全孔容積、９５％の細孔容積割合、６．８Åの平均孔直径、及び９６９ｍ2／ｇのＢ．Ｅ．Ｔ．表面積の物理的性質を有する。この活性炭は、「活性炭ＮＣ６０」と称せられる。活性炭の混合物は、第１及び第２の活性炭４ａ及び４ｂ、又は第１及び第３の活性炭４ａ及び４ｃ、又は第２及び第３の活性炭４ｂ及び４ｃの構成物のいずれかである。
【符号の説明】
【００４２】
１    組成物  
２    ゼオライト
４、４ａ、４ｂ、４ｃ    活性炭
６    ペンタシルユニット
１０  ケージ
１２  エアフィルタ
１４  濾過媒体
Ｃｓ  フィルタの下流側の汚染ガス濃度
Ｃｅ  フィルタの上流側の汚染ガス濃度
【図１】
0005956343.tif 000002
【図２】
0005956343.tif 000003
【図３】
0005956343.tif 000004
【図４】
0005956343.tif 000005
【図５】
0005956343.tif 000006
【図６】
0005956343.tif 000007
【図７】
0005956343.tif 000008
【図８】
0005956343.tif 000009
【図９】
0005956343.tif 000010
【図１０】
0005956343.tif 000011
【図１１】
0005956343.tif 000012
【図１２】
0005956343.tif 000013
【図１３】
0005956343.tif 000014
【図１４】
0005956343.tif 000015
【図１５】
0005956343.tif 000016